КЕРАМИЧЕСКАЯ МАССА ДЛЯ ПРОИЗВОДСТВА КИРПИЧА
CERAMIC MIXTURE FOR MAKING BRICK

Изобретение относится к промышленности строительных материалов и касается составов керамических масс для производства кирпича.
Известна керамическая масса, содержащая, мас. %: глина 76-79; уголь 1-1,5; измельченный брак кирпича после сушки 0,5-0,9; измельченные отходы стекловолокна - остальное [1].
Задача изобретения состоит в интенсификации процесса обжига кирпича, полученного из керамической массы.
3
3
2
2
3
3
Технический результат достигается тем, что керамическая масса для производства кирпича, содержащая глину, уголь, измельченный брак кирпича после сушки, отличается тем, что дополнительно содержит нефтешлам - продукт очистки сточных вод нефтеперерабатывающих заводов, где минеральная часть представляет собой полидисперсные частицы (мас. %): CaCO и MgCO, Са(ОН), Mg(OH), Al(ОН), Fe(OH) -70,0-75,0, а органическая часть содержит сырую нефть и продукты ее переработки, включающие фракции масел, смол, асфальтенов и их модификации - асфальтогеновые кислоты, при следующем соотношении компонентов, мас. %: глина 96,7-97,7; уголь 1,0-1,5; измельченный брак кирпича после сушки 0,1-0,3; указанный нефтешлам 1,0-1,5.
Составы керамической массы приведены в таблице.
2
2
3
2
3
3
Для приготовления керамической массы могут быть использованы любые качественные глины, например глина Мало-Ступкинского месторождения, характеризующаяся следующим химическим составом, мас. %; SiO 52,0-75,1; AlO 12,67-21,94; FeO 2,7-6,44; СаО 1,76-7,07; MgO 1,08-5,42; SO 0. 87, п.п.п. 3,01-4,2.
3
3
2
2
3
3
Нефтешлам - продукт очистки сточных вод нефтеперерабатывающих заводов, при этом минеральная часть нефтешлама представляет собой полидисперсные частицы (мас. %): CaCO и MgCO, Са(ОН), Mg(OH), Al(ОН), Fe(OH) - 70,0-75,0, а органическая часть содержит сырую нефть и продукты ее переработки, включающие фракции масел, смол, асфальтенов и их модификации - асфальтогеновые кислоты [2].
Керамическую массу приготавливают следующим образом.
Увлажняют и тщательно разминают глину. Брак кирпича после сушки, уголь подвергают помолу до полного прохождения через сетку №0,14. Молотые брак кирпича после сушки, уголь смешивают и вместе с нефтешламом добавляют в глину. Все компоненты смешивают. Влажность керамической массы выбирают в пределах 9-13%. Из полученной керамической массы формуют полусухим способом кирпич, который обжигают при температуре 940-960°С.
Источники информации
1. А.с. №631494 СССР, С04В 33/00,1978.
2. Патенты на изобретения // Строительные материалы, оборудование, технологии XXI века. - №5. - 2012. - С. 53.